【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
実験式
ＡａＭｂＮｃＸｄＺｅＯｆ
（式中、Ａは、ＭｏおよびＷからなる群から選択される少なくとも一つの元素であり、ＭはＶおよびＣｅからなる群から選択される少なくとも一つの元素であり、ＮはＴｅ、ＳｂおよびＳｅからなる群から選択される少なくとも一つの元素であり、ＸはＮｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｓｂ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｒａ、Ｈｆ、Ｐｂ、Ｐ、Ｐｍ、Ｅｕ、Ｇｄ、Ｄｙ、Ｈｏ、Ｅｒ、Ｔｍ、ＹｂおよびＬｕからなる群から選択される少なくとも一つの元素であり、ＺはＢｒ、Ｃｌ、Ｆ、およびＩからなる群から選択され；ａ＝１の時、ｂ＝０．０１〜１．０、ｃ＝０．０１〜１．０、ｄ＝０．０１〜１．０、ｅ＝０．００１〜０．１であり、ｆは他の元素の酸化状態に依存する）
を有する促進された混合金属酸化物を含む触媒。
【請求項２】
ＭがＶであり、ＮがＴｅおよび／またはＳｂであり、ＸがＮｂである請求項１記載の触媒。
【請求項３】
ＡがＭｏであり、ＮがＴｅである請求項２記載の触媒。
【請求項４】
実験式
ＡａＭｂＮｃＸｄＺｅＯｆ
（式中、Ａは、ＭｏおよびＷからなる群から選択される少なくとも一つの元素であり、ＭはＶおよびＣｅからなる群から選択される少なくとも一つの元素であり、ＮはＴｅ、ＳｂおよびＳｅからなる群から選択される少なくとも一つの元素であり、ＸはＮｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｓｂ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｒａ、Ｈｆ、Ｐｂ、Ｐ、Ｐｍ、Ｅｕ、Ｇｄ、Ｄｙ、Ｈｏ、Ｅｒ、Ｔｍ、ＹｂおよびＬｕからなる群から選択される少なくとも一つの元素であり、ＺはＢｒ、Ｃｌ、Ｆ、およびＩからなる群から選択され；ａ＝１の時、ｂ＝０．０１〜１．０、ｃ＝０．０１〜１．０、ｄ＝０．０１〜１．０、ｅ＝０．００１〜０．１であり、ｆは他の元素の酸化状態に依存する）
を有する促進された混合金属酸化物を含む触媒の存在下でアルカン、またはアルカンとアルケンの混合物を気相触媒酸化反応に付すことを含む不飽和カルボン酸の製造法。
【請求項５】
実験式
ＡａＭｂＮｃＸｄＺｅＯｆ
（式中、ＡはＭｏおよびＷからなる群から選択される少なくとも一つの元素であり、ＭはＶおよびＣｅからなる群から選択される少なくとも一つの元素であり、ＮはＴｅ、ＳｂおよびＳｅからなる群から選択される少なくとも一つの元素であり、ＸはＮｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｓｂ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｒａ、Ｈｆ、Ｐｂ、Ｐ、Ｐｍ、Ｅｕ、Ｇｄ、Ｄｙ、Ｈｏ、Ｅｒ、Ｔｍ、ＹｂおよびＬｕからなる群から選択される少なくとも一つの元素であり、ＺはＢｒ、Ｃｌ、Ｆ、およびＩからなる群から選択され；ａ＝１の時、ｂ＝０．０１〜１．０、ｃ＝０．０１〜１．０、ｄ＝０．０１〜１．０、ｅ＝０．００１〜１．０であり、ｆは他の元素の酸化状態に依存する）
を有する促進された混合金属酸化物を含む触媒の存在下でアルカン、またはアルカンとアルケンの混合物、およびアンモニアを気相触媒酸化反応に付すことを含む不飽和ニトリルの製造法。
【請求項６】
（１）元素Ａ、Ｍ、Ｎ、ＸおよびＺの化合物と少なくとも一種の溶媒を混合して混合物を形成する（ここに、ＡはＭｏおよびＷからなる群から選択される少なくとも一つの元素であり、ＭはＶおよびＣｅからなる群から選択される少なくとも一つの元素であり、ＮはＴｅ、ＳｂおよびＳｅからなる群から選択される少なくとも一つの元素であり、ＸはＮｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｒａ、Ｈｆ、Ｐｂ、Ｐ、Ｐｍ、Ｅｕ、Ｇｄ、Ｄｙ、Ｈｏ、Ｅｒ、Ｔｍ、ＹｂおよびＬｕからなる群から選択される少なくとも一つの元素であり、ＺはＢｒ、Ｃｌ、Ｆ、およびＩからなる群から選択され；元素Ａ、Ｍ、Ｎ、ＸおよびＺは、Ａ：Ｍ：Ｎ：Ｘ：Ｚの原子比が１：０．０１〜１．０：０．０１〜１．０：０．０１〜１．０：０．００１〜０．１となるような量において存在する）；
（２）前記の少なくとも一種の溶媒を混合物から除去して触媒前駆体を得る；および
（３）前記触媒前駆体を焼成することを含むプロセスにより製造される触媒。
【請求項７】
アルカン、またはアルカンとアルケンの混合物を請求項６記載の触媒の存在下で気相触媒酸化反応に付すことを含む不飽和カルボン酸の製造法。
【請求項８】
アルカン、またはアルカンとアルケンの混合物、およびアンモニアを請求項６記載の触媒の存在下で気相触媒酸化反応に付すことを含む不飽和ニトリルの製造法。
【請求項９】
（１）元素Ａ、Ｍ、Ｎ、およびＸの化合物と少なくとも一種の溶媒を混合して混合物を形成する（ここに、ＡはＭｏおよびＷからなる群から選択される少なくとも一つの元素であり、ＭはＶおよびＣｅからなる群から選択される少なくとも一つの元素であり、ＮはＴｅ、ＳｂおよびＳｅからなる群から選択される少なくとも一つの元素であり、ＸはＮｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｒａ、Ｈｆ、Ｐｂ、Ｐ、Ｐｍ、Ｅｕ、Ｇｄ、Ｄｙ、Ｈｏ、Ｅｒ、Ｔｍ、ＹｂおよびＬｕからなる群から選択される少なくとも一つの元素であり；元素Ａ、Ｍ、Ｎ、およびＸは、Ａ：Ｍ：Ｎ：Ｘの原子比が１：０．０１〜１．０：０．０１〜１．０：０．０１〜１．０となるような量において存在する）；
（２）前記の少なくとも一種の溶媒を混合物から除去して触媒前駆体を得る；および
（３）Ｂｒ、Ｃｌ、ＦまたはＩであるハロゲンのハロゲン源の存在下で前記触媒前駆体を焼成することを含むプロセスにより製造される触媒。
【請求項１０】
アルカン、またはアルカンとアルケンの混合物を請求項９記載の触媒の存在下で気相触媒酸化反応に付すことを含む不飽和カルボン酸の製造法。
【請求項１１】
アルカン、またはアルカンとアルケンの混合物、およびアンモニアを請求項９記載の触媒の存在下で気相触媒酸化反応に付すことを含む不飽和ニトリルの製造法。
【請求項１２】
（１）元素Ａ、Ｍ、Ｎ、およびＸの化合物と少なくとも一種の溶媒を混合して混合物を形成する（ここに、ＡはＭｏおよびＷからなる群から選択される少なくとも一つの元素であり、ＭはＶおよびＣｅからなる群から選択される少なくとも一つの元素であり、ＮはＴｅ、ＳｂおよびＳｅからなる群から選択される少なくとも一つの元素であり、ＸはＮｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｒａ、Ｈｆ、Ｐｂ、Ｐ、Ｐｍ、Ｅｕ、Ｇｄ、Ｄｙ、Ｈｏ、Ｅｒ、Ｔｍ、ＹｂおよびＬｕからなる群から選択される少なくとも一つの元素であり；元素Ａ、Ｍ、Ｎ、およびＸは、Ａ：Ｍ：Ｎ：Ｘの原子比が１：０．０１〜１．０：０．０１〜１．０：０．０１〜１．０となるような量において存在する）；
（２）前記の少なくとも一種の溶媒を混合物から除去して触媒前駆体を得る；
（３）前記の触媒前駆体を焼成する；および
（４）Ｂｒ、Ｃｌ、ＦまたはＩであるハロゲンのハロゲン源と前記の焼成された触媒前駆体を接触させることを含むプロセスにより製造される触媒。
【請求項１３】
アルカン、またはアルカンとアルケンの混合物を請求項１２記載の触媒の存在下で気相触媒酸化反応に付すことを含む不飽和カルボン酸の製造法。
【請求項１４】
アルカン、またはアルカンとアルケンの混合物、およびアンモニアを請求項１２記載の触媒の存在下で気相触媒酸化反応に付すことを含む不飽和ニトリルの製造法。